(57)【要約】      （修正有）【課題】ゲルマニウム含有材料を選択的にエッチングする方法を提供する。【解決手段】ゲルマニウム含有材料をエッチングする方法は、半導体処理チャンバの遠隔プラズマ領域内でフッ素含有前駆体のプラズマを形成することを含む。当該方法は、チャンバ構成要素において画定された開孔を通してフッ素含有前駆体の流出物を流動させることを含む。開孔は、触媒材料でコーティングされる。当該方法は、触媒材料を用いて、プラズマ流出物内のフッ素ラジカルの濃度を減少させることを含む。当該方法は、半導体処理チャンバの処理領域にプラズマ流出物を供給することをさらに含む。ゲルマニウム含有材料の露出領域を有する基板は、処理領域内に収容される。当該方法は、ゲルマニウム含有材料をエッチングすることをさらに含む。【選択図】図４
2019062187.tif 000002
【特許請求の範囲】
【請求項１】
ゲルマニウム含有材料をエッチングする方法であって、
半導体処理チャンバの遠隔プラズマ領域内でフッ素含有前駆体のプラズマを形成することと、
チャンバ構成要素において画定された開孔を通して前記フッ素含有前駆体のプラズマ流出物を流動させることであって、前記開孔が触媒材料でコーティングされる、前記フッ素含有前駆体のプラズマ流出物を流動させることと、
前記触媒材料を用いて、前記プラズマ流出物内のフッ素ラジカルの濃度を減少させることと、
前記半導体処理チャンバの処理領域に前記プラズマ流出物を供給することであって、ゲルマニウム含有材料を含む基板が、前記処理領域内に収容される、前記プラズマ流出物を供給することと、
前記ゲルマニウム含有材料をエッチングすることと
を含む方法。
【請求項２】
前記触媒材料が、ニッケル、コバルト、バナジウム、ニオブ、タンタル、クロム、マンガン、レニウム、鉄、ルテニウム、オスミウム、パラジウム、プラチナ、ロジウム、及びイリジウムからなる群から選択された元素を含む１つ又は複数の材料を含む、請求項１に記載のゲルマニウム含有材料をエッチングする方法。
【請求項３】
前記チャンバ構成要素が、約７０℃を越える温度で維持される、請求項１に記載のゲルマニウム含有材料をエッチングする方法。
【請求項４】
前記基板が、約３０℃未満の温度で維持される、請求項１に記載のゲルマニウム含有材料をエッチングする方法。
【請求項５】
前記ゲルマニウム含有材料が、ＳｉＧｅを含む、請求項１に記載のゲルマニウム含有材料をエッチングする方法。
【請求項６】
前記ゲルマニウム含有材料が、第１のゲルマニウム含有材料であり、前記第１のゲルマニウム含有材料が、シリコン又は第２のゲルマニウム含有材料に対してエッチングされ、前記第２のゲルマニウム含有材料が、前記第１のゲルマニウム含有材料より低いゲルマニウム濃度によって特徴付けられる、請求項１に記載のゲルマニウム含有材料をエッチングする方法。
【請求項７】
前記処理チャンバ内の圧力が、約２Ｔｏｒｒを越える圧力で維持される、請求項１に記載のゲルマニウム含有材料をエッチングする方法。
【請求項８】
ゲルマニウム含有材料をエッチングする方法であって、
半導体処理チャンバの遠隔プラズマ領域内でフッ素含有前駆体のプラズマを形成することと、
触媒材料を含むチャンバ構成要素を通して前記フッ素含有前駆体のプラズマ流出物を流動させることと、
前記触媒材料によって、前記プラズマ流出物内のフッ素ラジカルの少なくとも一部を触媒反応で変換させることと、
前記半導体処理チャンバの処理領域に前記プラズマ流出物を供給することであって、ゲルマニウム含有材料を含む基板が、前記処理領域内に収容される、前記プラズマ流出物を供給することと、
前記ゲルマニウム含有材料をエッチングすることと
を含む方法。
【請求項９】
前記変換することが、前記触媒材料上のフッ素ラジカルから少なくとも２つのフッ素原子を含む材料を形成することを含む、請求項８に記載のゲルマニウム含有材料をエッチングする方法。
【請求項１０】
前記チャンバ構成要素が、遠隔プラズマユニット供給チューブ、ブロッカプレート、フェースプレート、イオンサプレッサ、又はシャワーヘッドのうちの１つ又は複数を含む、請求項８に記載のゲルマニウム含有材料をエッチングする方法。
【請求項１１】
前記触媒材料が、ニッケル、コバルト、バナジウム、ニオブ、タンタル、クロム、マンガン、レニウム、鉄、ルテニウム、オスミウム、パラジウム、プラチナ、ロジウム、及びイリジウムからなる群から選択された元素を含む１つ又は複数の材料を含む、請求項８に記載のゲルマニウム含有材料をエッチングする方法。
【請求項１２】
前記チャンバ構成要素が、約７０℃を越える温度で維持される、請求項８に記載のゲルマニウム含有材料をエッチングする方法。
【請求項１３】
前記基板が、約３０℃未満の温度で維持される、請求項８に記載のゲルマニウム含有材料をエッチングする方法。
【請求項１４】
ゲルマニウム含有材料をエッチングする方法であって、
半導体処理チャンバの遠隔プラズマ領域内でフッ素含有前駆体のプラズマを形成することと、
チャンバ構成要素において画定された開孔を通して前記フッ素含有前駆体のプラズマ流出物を流動させることであって、前記開孔が、触媒材料でコーティングされ、前記チャンバ構成要素が、約７０℃と約１５０℃との間の温度で維持される、前記フッ素含有前駆体のプラズマ流出物を流動させることと、
前記触媒材料を用いて、前記プラズマ流出物内のフッ素ラジカルの濃度を減少させることと、
前記半導体処理チャンバの処理領域に前記プラズマ流出物を供給することであって、ゲルマニウム含有材料を含む基板が、前記処理領域内に収容され、前記基板が、約３０℃未満の温度で維持される、前記プラズマ流出物を供給することと、
前記ゲルマニウム含有材料をエッチングすることと
を含む方法。
【請求項１５】
前記触媒材料が、ニッケル、コバルト、バナジウム、ニオブ、タンタル、クロム、マンガン、レニウム、鉄、ルテニウム、オスミウム、パラジウム、プラチナ、ロジウム、及びイリジウムからなる群から選択された元素を含む１つ又は複数の材料を含む、請求項１４に記載のゲルマニウム含有材料をエッチングする方法。
【発明の詳細な説明】
【技術分野】
【０００１】
［０００１］本技術は、半導体処理及び装置に関する。より具体的には、本技術は、触媒変換を用いて、半導体処理中にＳｉＧｅをエッチングすることに関する。
【背景技術】
【０００２】
［０００２］集積回路は、基板表面上に複雑なパターンの材料層を形成する処理によって可能になる。基板上にパターン形成された材料を作るには、露出した材料を取り除くための制御された方法が必要である。化学エッチングは、様々な目的に使用されており、それには、フォトレジストの中のパターンを下層の中へ転写すること、層を薄くすること、又は表面上にすでに存在する特徴の横寸法を細くすることが含まれる。多くの場合、ある物質を他の材料よりも早くエッチングして、例えば、パターン転写プロセスを促進するエッチング処理を行うことが望ましい。上記エッチング処理は、第１の材料に対して選択的であると言われる。材料、回路、及び処理に多様性があるために、様々な材料に対して選択性を有するエッチング処理が開発されてきた。
【０００３】
エッチング処理は、処理で使用される材料に応じて、湿式又は乾式と呼ばれてよい。湿式ＨＦエッチングは、他の誘電体及び材料よりもシリコン酸化物を優先的に除去する。しかしながら、湿式処理では、一部の制約されたトレンチに浸透することができず、残りの材料が変形してしまうことがある。乾式エッチングは、基板の処理領域内に形成された局所プラズマにおいて行われるが、より制約のあるトレンチに浸透することができ、壊れやすい残りの構造の変形を抑える。しかしながら、局所プラズマは、局所プラズマが放電する際に生じる電気アークによって基板に損傷を与える恐れがある。
【０００４】
したがって、高品質デバイス及び構造体の製造に使用することができる、改善されたシステム及び方法が必要とされている。これらの必要及びその他の必要は、本技術によって対処される。
【発明の概要】
【０００５】
［０００５］ゲルマニウム含有材料をエッチングする例示的な方法は、半導体処理チャンバの遠隔プラズマ領域内でフッ素含有前駆体のプラズマを形成することを含み得る。当該方法は、チャンバ構成要素において画定された開孔を通してフッ素含有前駆体のプラズマ流出物を流動させることを含み得る。開孔は、触媒材料でコーティングされ得る。当該方法は、触媒材料を用いて、プラズマ流出物内のフッ素ラジカルの濃度を減少させることを含み得る。当該方法は、半導体処理チャンバの処理領域にプラズマ流出物を供給することをさらに含み得る。露出したゲルマニウム含有材料を有する基板が、処理領域内に収容され得る。当該方法は、ゲルマニウム含有材料をエッチングすることをさらに含み得る。
【０００６】
［０００６］幾つかの実施形態では、触媒材料は、ニッケル、コバルト、バナジウム、ニオブ、タンタル、クロム、マンガン、レニウム、鉄、ルテニウム、オスミウム、パラジウム、プラチナ、ロジウム、及びイリジウムからなる群から選択された元素を含む１つ又は複数の材料を含む。これは、言及された物質のうちのいずれかの酸化物を含み得る。チャンバ構成要素は、約７０℃を越える温度で維持され得る。基板は、約３０℃未満の温度で維持され得る。ゲルマニウム含有材料は、ＳｉＧｅであるか、又はＳｉＧｅを含み得る。ゲルマニウム含有材料は、第１のゲルマニウム含有材料であり得、第１のゲルマニウム含有材料は、シリコン又は第２のゲルマニウム含有材料に対してエッチングされ得る。第２のゲルマニウム含有材料は、第１のゲルマニウム含有材料より低いゲルマニウム濃度によって特徴付けられ得る。エッチングは、シリコン又は第２のゲルマニウム含有材料に対する第１のゲルマニウム含有材料に対して、約３００：１以上の選択性を有し得る。処理チャンバ内の圧力は、約２Ｔｏｒｒを越える圧力に維持され得る。チャンバ構成要素は、シャワーヘッド又はイオンサプレッサであってもよい。
【０００７】
［０００７］本技術は、ゲルマニウム含有材料をエッチングする追加の方法をさらに包含する。当該方法は、半導体処理チャンバの遠隔プラズマ領域内でフッ素含有前駆体のプラズマを形成することを含み得る。当該方法は、触媒材料を含むチャンバ構成要素を通してフッ素含有前駆体のプラズマ流出物を流動させることを含み得る。当該方法は、触媒材料によって、プラズマ流出物内のフッ素ラジカルの少なくとも一部を触媒反応で変換させることを含み得る。当該方法は、半導体処理チャンバの処理領域にプラズマ流出物を供給することを含み得る。ゲルマニウム含有材料の露出領域を有する基板は、処理領域内に収容され得る。当該方法は、ゲルマニウム含有材料をエッチングすることをさらに含み得る。
【０００８】
［０００８］幾つかの実施形態では、変換することは、触媒材料上のフッ素ラジカルから少なくとも２つのフッ素原子を含む材料を形成することを含み得る。チャンバ構成要素は、遠隔プラズマユニット供給チューブ、ブロッカプレート、フェースプレート、イオンサプレッサ、又はシャワーヘッドのうちの１つ又は複数を含み得る。触媒材料は、ニッケル、コバルト、バナジウム、ニオブ、タンタル、クロム、マンガン、レニウム、鉄、ルテニウム、オスミウム、パラジウム、プラチナ、ロジウム、及びイリジウムからなる群から選択された元素、並びにこれらの物質のうちのいずれかの酸化物であってもよく、又はこれらを含んでもよい。チャンバ構成要素は、約７０℃を越える温度で維持され得る。基板は、約３０℃未満の温度で維持され得る。処理チャンバ内の圧力は、約１Ｔｏｒｒと約３０Ｔｏｒｒとの間で維持され得る。
【０００９】
［０００９］本技術は、ゲルマニウム含有材料をエッチングする他の方法をさらに含み得る。当該方法は、半導体処理チャンバの遠隔プラズマ領域内でフッ素含有前駆体のプラズマを形成することを含み得る。当該方法は、チャンバ構成要素において画定された開孔を通してフッ素含有前駆体のプラズマ流出物を流動させることを含み得る。開孔は、触媒材料でコーティングされ得、チャンバ構成要素は、約７０℃から約１５０℃の温度で維持され得る。当該方法は、触媒材料を用いて、プラズマ流出物内のフッ素ラジカルの濃度を減少させることを含み得る。当該方法は、半導体処理チャンバの処理領域にプラズマ流出物を供給することを含み得る。露出したゲルマニウム含有材料を有する基板は、処理領域内に収容され得る。基板は、約３０℃未満の温度で維持され得る。当該方法は、ゲルマニウム含有材料をエッチングすることをさらに含み得る。
【００１０】
［００１０］幾つかの実施形態では、触媒材料は、ニッケル、コバルト、バナジウム、ニオブ、タンタル、クロム、マンガン、レニウム、鉄、ルテニウム、オスミウム、パラジウム、プラチナ、ロジウム、及びイリジウムからなる群から選択された元素、並びにこれらの物質の酸化物を含む１つ又は複数の材料を含み得る。処理チャンバ内の圧力は、約１Ｔｏｒｒと約３０Ｔｏｒｒとの間で維持され得る。チャンバ構成要素は、シャワーヘッド又はイオンサプレッサであってもよく、又はそれらを含んでもよい。
【００１１】
［００１１］上記技術は、従来のシステム及び技法よりも多数の利点を提供することができる。例えば、これらの処理により、基板上の他の露出した材料に対するゲルマニウム含有材料に対して、高い選択性が可能となり得る。さらに、プラズマ工程によって、熱ベースのエッチング工程よりも調整能力が向上し得る。これら実施形態及びその他の実施形態は、その多くの利点や特徴と共に、後述の記載及び添付の図面により詳細に説明されている。
【図面の簡単な説明】
【００１２】
［００１２］開示された技術の性質及び利点は、本明細書の残りの部分と図面を参照することによってさらに理解を深めることができる。
【００１３】
【図１】本技術の実施形態に係る、例示的な処理システムの一実施形態の上面図を示す。
【図２Ａ】本技術の実施形態に係る、例示的な処理チャンバの概略断面図を示す。
【図２Ｂ】本技術の実施形態に係る、図２Ａに示す処理チャンバの一部の詳細図を示す。
【図３】本技術の実施形態に係る、例示的なシャワーヘッドの底面図を示す。
【図４】本技術の実施形態に係る方法の例示的な工程を示す。
【００１４】
［００１８］幾つかの図面は、概略図として含まれている。図面は例示を目的としており、縮尺どおりであると明記されていない限り、縮尺どおりであるとみなしてはならないと理解するべきである。さらに、概略図として、図面は、理解を助けるために提供されており、現実的な描写に比べてすべての態様又は情報を含まない場合があり、例示を目的として強調された素材を含むことがある。
【００１５】
［００１９］添付の図面では、類似の構成要素及び／又は特徴は、同じ参照符号を有し得る。さらに、同じ種類の様々な構成要素は、類似の構成要素間を区別する文字により、参照符号に従って区別することができる。本明細書において第１の参照符号のみが使用される場合、その記載は、文字に関わりなく、同じ第１の参照符号を有する類似の構成要素のうちのいずれにも適用可能である。
【発明を実施するための形態】
【００１６】
［００２０］多くの新しい半導体構造は代替材料を利用するので、ゲルマニウム及びシリコンゲルマニウム（又はＳｉＧｅ）などのゲルマニウム含有材料が益々普及し得る。一部の技術では、ゲルマニウム含有材料をエッチングするためにフッ素含有前駆体を使用してもよいが、基板上の他の多くの露出した材料もエッチングの対象となり得る。例えば、プラズマ流出物内のフッ素材料（例えば、フッ素ラジカル）は、プロセス条件及び処理で利用される追加の前駆体に応じて、シリコン、窒化シリコン、又はシリコン酸化物をエッチングし得る。従来の処理は、この欠陥を受け止め、この限界に対処するために特定のプロセス条件、構造的特徴、及びエッチャント化学物質を調整してきたかもしれない。本技術では、シリコン、窒化物、及びその他の半導体材料との反応性を低下させるために特に調整されたインシトゥ（ｉｎ−ｓｉｔｕ）エッチャントの生成により、これらの課題を克服することができる。これにより、従来技術よりエッチング速度が著しく向上することが可能となり得る。
【００１７】
［００２１］残りの開示内容は、開示した技術を利用する特定のエッチング処理を通常通りに特定するものであるが、システム及び方法は、記載されたチャンバで起こり得る堆積及び洗浄処理に対しても等しく適用可能であることは、容易に理解されよう。したがって、この技術は、エッチング処理又はチャンバのみに使用されるよう限定されるとみなすべきではない。さらに、本技術の基礎を提供するために例示的なチャンバが説明されているが、本技術は、記載された単一チャンバ操作を可能にし得るいかなる半導体処理チャンバにも適用できることを理解されたい。
【００１８】
［００２２］図１は、実施形態に係る、堆積チャンバ、エッチングチャンバ、ベーキングチャンバ、及び硬化チャンバの処理システム１００の一実施形態の上面図を示す。図面では、一対の前面開口型統一ポッド（ｆｒｏｎｔ  ｏｐｅｎｉｎｇ  ｕｎｉｆｉｅｄ  ｐｏｄｓ：ＦＯＵＰ）１０２により、様々なサイズの基板が供給される。基板は、ロボットアーム１０４が受け入れ、低圧保持領域１０６内に置かれ、その後、タンデムセクション１０９ａ〜ｃに位置付けされた基板処理チャンバ１０８ａ〜ｆのうちの１つの中に配置される。基板ウエハを、保持領域１０６から基板処理チャンバ１０８ａ〜ｆに搬送し、且つその逆方向の搬送を行うために、第２のロボットアーム１１０が使用され得る。各基板処理チャンバ１０８ａ〜ｆは、周期的層堆積（ＣＬＤ）、原子層堆積（ＡＬＤ）、化学気相堆積（ＣＶＤ）、物理的気相堆積（ＰＶＤ）、エッチング、予洗浄、ガス抜き、配向、及び他の基板処理に加えて、本明細書に記載された乾式エッチング処理を含む数々の基板処理工程を実施するために装備され得る。
【００１９】
［００２３］基板処理チャンバ１０８ａ〜ｆは、基板ウエハ上で誘電膜又は金属膜を堆積、アニール、硬化、且つ／又はエッチングするために、１つ又は複数のシステム構成要素を含み得る。一構成では、２対の処理チャンバ（例えば、１０８ｃ〜ｄ及び１０８ｅ〜ｆ）が、基板上に材料を堆積するために使用されてもよく、第３の対の処理チャンバ（例えば、１０８ａ〜ｂ）が、堆積された材料をエッチングするために使用されてもよい。別の構成において、３対全てのチャンバ（例えば、１０８ａ〜ｆ）が、基板上の誘電体膜又は金属膜をエッチングするように構成されてもよい。記載された処理の１つ又は複数のうちのいずれかを、種々の実施形態に示した製造システムから分離された１つ又は複数のチャンバ内で実行することができる。システム１００において、誘電膜のための堆積チャンバ、エッチングチャンバ、アニールチャンバ、及び硬化チャンバのさらなる構成が検討されていることを理解されよう。
【００２０】
［００２４］図２Ａは、処理チャンバ内部で区切られたプラズマ生成領域を有する例示的な処理チャンバシステム２００の断面図を示す。膜（例えば、窒化チタン、窒化タンタル、タングステン、銅、コバルト、シリコン、ポリシリコン、酸化シリコン、窒化シリコン、オキシ窒化シリコン、オキシ炭化シリコン等）のエッチングをする間、処理ガスがガス注入口アセンブリ２０５を通って第１のプラズマ領域２１５内に流れることができる。遠隔プラズマシステム（ＲＰＳ）２０１が任意選択的にシステム内に含まれ、第１のガスを処理することある。その後、ガスは、ガス注入口アセンブリ２０５を通って移動する。流入口アセンブリ２０５は、２つ以上の異なるガス供給チャネルを含むことができ、第２のチャネル（図示せず）は、含まれる場合、ＲＰＳ２０１を迂回し得る。
【００２１】
［００２５］ブロッカプレート２０３、フェースプレート２１７、イオンサプレッサ２２３、シャワーヘッド２２５、及び基板２５５が上部に配置された基板支持ペデスタル２６５が図示されており、各々は実施形態に従って含まれ得る。ペデスタル２６５は、基板の温度を制御するために熱交換流体が貫流する熱交換チャネルを有し得る。熱交換チャネルは、処理工程中に基板又はウエハを加熱且つ／又は冷却するように作動し得る。ペデスタル２６５のウエハ支持プラッタは、アルミニウム、セラミック、又はこれらの組み合わせを含み得、さらに、組込型抵抗加熱要素を用いて、比較的高温（例えば、約１００℃以下から約６００℃以上）に達するために抵抗加熱され得る。
【００２２】
［００２６］フェースプレート２１７は、最上部が狭く、底部に向けて拡張して広くなっているピラミッド形、円錐形、又は同様の別の構造であってよい。さらに、フェースプレート２１７は、図示したように平坦で、処理ガスを分配するために使用される複数の貫通チャネルを含んでいてよい。プラズマ生成ガス及び／又はプラズマ励起種は、ＲＰＳ２０１の使用に応じて、図２Ｂに示すフェースプレート２１７の複数の孔を通過し、第１のプラズマ領域２１５の中へより均一に供給され得る。
【００２３】
［００２７］例示的な構成では、ガス注入口アセンブリ２０５が、フェースプレート２１７によって第１のプラズマ領域２１５から区切られたガス供給領域２５８に通じることにより、ガス／種がフェースプレート２１７の孔を介して、第１のプラズマ領域２１５へ流れ込むことが含まれ得る。第１のプラズマ領域２１５から、供給領域２５８、ガス注入口アセンブリ２０５、及び流体供給システム２１０へのプラズマの大量逆流を防止するために、構造的及び動作的特徴が選択され得る。フェースプレート２１７（又はチャンバの導電性上部）及びシャワーヘッド２２５は、それらの特徴の間に絶縁リング２２０が配置されているように示されており、それにより、シャワーヘッド２２５及び／又はイオンサプレッサ２２３に対するフェースプレート２１７にＡＣ電位が印加されることが可能となる。絶縁リング２２０をフェースプレート２１７とシャワーヘッド２２５及び／又はイオンサプレッサ２２３との間に位置付けすることができ、それにより、第１のプラズマ領域内で容量結合プラズマ（ＣＣＰ）の形成が可能となる。さらに、バッフル（図示せず）を第１のプラズマ領域２１５内に配置するか、又はさもなければガス注入口アセンブリ２０５と結合することができ、ガス注入口アセンブリ２０５を通って領域に流れ込む流体の流れに影響を与える。
【００２４】
［００２８］イオンサプレッサ２２３は、構造体にわたって複数の開孔を画定するプレート又はその他の形状を含み得る。これは、非荷電中性種又はラジカル種がイオンサプレッサ２２３を通過し、サプレッサとシャワーヘッドとの間の活性化されたガス供給領域内に入ることを可能にしながら、第１のプラズマ領域２１５から出るイオン帯電種の移動を抑圧するように構成されている。実施形態では、イオンサプレッサ２２３は、様々な開口構成を有する穴あきプレートを備え得る。これらの非荷電種には、開孔を介して反応性がより低いキャリアガスと共に搬送される非常に反応性の高い種が含まれ得る。上述したように、孔を介したイオン種の移動を減らすことができ、ある場合には、完全に抑えることができる。イオンサプレッサ２２３を通過するイオン種の量を制御することにより、有利には、下位のウエハ基板と接触させられるガス混合物に対する制御を向上させることができ、それにより、ガス混合物の堆積特性及び／又はエッチング特性に対する制御を向上させることができる。例えば、混合ガスのイオン濃度の調節によって、エッチング選択性、例えば、ＳｉＮｘ：ＳｉＯｘエッチング比、Ｓｉ：ＳｉＯｘエッチング比等を著しく変えることができる。堆積が実行される代替的な実施形態では、誘電材料に対する共形型から流動可能型の堆積のバランスをシフトさせることもできる。
【００２５】
［００２９］イオンサプレッサ２２３の複数の開孔は、イオンサプレッサ２２３を通る活性ガス（すなわち、イオン種、ラジカル種、及び／又は中性種）の通過を制御するように構成され得る。例えば、イオンサプレッサ２２３を通過する活性ガスの中のイオン帯電種の流量を減少させるように、孔のアスペクト比（すなわち、孔の長さに対する直径）及び／又は孔の形状寸法を制御することができる。イオンサプレッサ２２３の孔は、プラズマ励起領域２１５に対向するテーパ部と、シャワーヘッド２２５に対向する円筒部とを含み得る。円筒部は、シャワーヘッド２２５へと通過するイオン種の流量を制御するように成形及び寸法形成され得る。イオンサプレッサ２２３を通るイオン種の流量を制御する追加手段として、調節可能な電気的バイアスをイオンサプレッサ２２３に印加してもよい。
【００２６】
［００３０］イオンサプレッサ２２３は、プラズマ生成領域から基板まで移動する帯電種の量を減らすか、又はなくすように機能することができる。非荷電中性種及びラジカル種は、基板と反応するように、さらにイオンサプレッサの開口を通過することができる。基板周囲の反応領域の帯電種の完全な除去は、実施形態によっては実施されない場合があることに留意されたい。特定の場合では、帯電種は、エッチング及び／又は堆積処理を行うために基板に到達することが意図されている。このような場合、イオンサプレッサは、処理を支援する程度に、反応領域内の帯電種の濃度の制御を助けることができる。
【００２７】
［００３１］シャワーヘッド２２５は、イオンサプレッサ２２３との組み合わせにより、第１のプラズマ領域２１５内に存在するプラズマが、基板処理領域２３３内のガスの直接励起を避けることを可能にし得るが、さらに励起種がチャンバプラズマ領域２１５から基板処理領域２３３内へ移動することを可能する。このようにして、チャンバは、エッチングされている基板２５５にプラズマが接触することを防止するように構成され得る。これにより、有利には、基板上にパターン形成された様々な複雑な構造及び膜が保護される。これらの複雑な構造及び膜は、生成されたプラズマが直接接触すると、損傷、位置ずれ、又は歪みが生じ得る。さらに、プラズマが基板に接触するか、又は基板レベルに接近することが許容された場合、酸化物種がエッチングを行う速度が上昇し得る。したがって、材料の露出領域が酸化物である場合、プラズマを基板から遠隔位置に留めることにより、この材料をさらに保護することができる。
【００２８】
［００３２］処理システムは、処理チャンバに電気的に接続された電源２４０をさらに含み得る。電源２４０は、第１のプラズマ領域２１５又は処理領域２３３でプラズマを生成するために、フェースプレート２１７、イオンサプレッサ２２３、シャワーヘッド２２５、及び／又はペデスタル２６５に電力を供給する。電源は、実行される処理に応じて、チャンバに調節可能な量の電力を送るように構成され得る。このような構成により、実行されている処理において調節可能なプラズマが使用されることが可能となり得る。オン又はオフ機能が提示されることが多い遠隔プラズマユニットとは異なり、調節可能なプラズマは、特定の量の電力をプラズマ領域２１５に供給するように構成され得る。この結果、特定のプラズマ特性の開発を可能にすることができ、それにより、特定の方法で前駆体を分離し、これらの前駆体によって生成されたエッチングプロファイルを強化することができる。
【００２９】
［００３３］プラズマは、シャワーヘッド２２５の上方のチャンバプラズマ領域２１５、又は、シャワーヘッド２２５の下方の基板処理領域２３３のいずれかにおいて点火することができる。例えば、フッ素含有前駆体又はその他の前駆体の流入からラジカル前駆体を生成するために、プラズマがチャンバプラズマ領域２１５の中に存在し得る。通常は高周波（ＲＦ）範囲内の交流電圧が、フェースプレート２１７などの処理チャンバの導電性上部とシャワーヘッド２２５及び／又はイオンサプレッサ２２３との間に印加されて、堆積中にチャンバプラズマ領域２１５内でプラズマが点火される。ＲＦ電源は、１３．５６ＭＨｚの高ＲＦ周波数を発生させ得るが、単独で又は１３．５６ＭＨｚの周波数との組み合わせで他の周波数を発生させることもできる。
【００３０】
［００３４］図２Ｂは、フェースプレート２１７を介した処理ガスの分配に影響を与える特徴の詳細図２５３である。図２Ａ及び図２Ｂに示すように、フェースプレート２１７、ブロッカプレート２０３、及びガス注入口アセンブリ２０５が交差することにより、ガス供給領域２５８が画定される。ガス供給領域２５８には、ガス注入口アセンブリ２０５から処理ガスが供給され得る。ガスは、ガス供給領域２５８に充満して、フェースプレート２１７の開孔２５９を通って、第１のプラズマ領域２１５まで流れることができる。開孔２５９は、流れを実質的に一方向へ導くように構成され得る。それにより、処理ガスは、処理領域２３３内に流れ得るが、フェースプレート２１７を横断した後、ガス供給領域２５８内に逆流することが部分的又は完全に防止され得る。
【００３１】
［００３５］処理チャンバシステム２００で使用されるシャワーヘッド２２５などのガス分配アセンブリは、デュアルチャネルシャワーヘッド（ＤＣＳＨ）と呼ばれてもよく、図３に記載された実施形態でさらに詳しく示される。デュアルシャワーヘッドは、処理領域２３３の外のエッチング液の分離を可能にし、処理領域内に送る前に、チャンバ構成要素及び相互との限られた相互作用をもたらすエッチング処理を提供することができる。
【００３２】
［００３６］シャワーヘッド２２５は、上方プレート２１４と下方プレート２１６とを含み得る。プレートを互いに連結させて、プレート間の容積２１８を画定することができる。プレートを連結することにより、上方プレートと下方プレートを通る第１の流体チャネル２１９と、下方プレート２１６を通る第２の流体チャネル２２１とを設けることができる。形成されたチャネルは、第２の流体チャネル２２１のみを介して、下方プレート２１６を通して容積２１８からの流体アクセスをもたらすように構成されてもよく、第１の流体チャネル２１９は、プレートと第２の流体チャネル２２１との間の容積２１８から流体的に分離され得る。容積２１８は、ガス分配アセンブリ又はシャワーヘッド２２５の側部を通して流体的にアクセス可能であり得る。
【００３３】
［００３７］図３は、実施形態に係る、処理チャンバで使用するためのシャワーヘッド３２５の底面図である。シャワーヘッド３２５は、図２Ａに示されたシャワーヘッドに対応し得る。第１の流体チャネル２１９の図を示す貫通孔３６５は、シャワーヘッド２２５を通る前駆体の流れを制御して影響を与えるための複数の形状及び構成を有し得る。第２の流体チャネル２２１の図を示す小さな孔３７５は、シャワーヘッドの表面上に、貫通孔３６５の間でさえもほぼ均等に配分される。他の構成に比べて、これらの小さな孔３７５は、前駆体がシャワーヘッドから流出する際に、より均一な混合をもたらす助けとなり得る。
【００３４】
［００３８］上述のチャンバは、エッチング方法を含む例示的な方法の実行に使用され得る。図４を見ると、本技術の実施形態に係る方法４００の例示的な工程を示す。方法の第１の工程の前に、基板は、方法４００が実行され得るチャンバの処理領域内に配置される前に１つ又は複数の方法で処理され得る。例えば、特徴が生成され得、ゲルマニウム含有材料が基板上に形成され得る。幾つかの実施形態では、第１のゲルマニウム濃度によって特徴付けられた第１のゲルマニウム含有材料が形成され得、第２のゲルマニウム濃度によって特徴付けられた第２のゲルマニウム含有材料が形成され得る。基板上で形成され得る且つ／又は露出され得る追加の材料には、シリコン、窒化物、又は酸化物材料が含まれ得る。
【００３５】
［００３９］方法４００は、工程４０５では、半導体処理チャンバの遠隔プラズマ領域内でフッ素含有前駆体のプラズマを形成することを含み得る。遠隔プラズマ領域は、基板が収容され得る処理領域に隣接する領域（例えば、上述の領域２１５）であり得る。遠隔プラズマ領域は、処理チャンバに流体接続された別個の遠隔プラズマユニット（例えば、上述のＲＰＳ２０１）であってもよい。プラズマは、ウエハ又は基板レベルで形成され得ないという意味で遠隔プラズマであってもよく、幾つかの実施形態では、基板が収容されている処理領域は、エッチング方法４００の工程の間、プラズマがない状態に維持され得る。プラズマがない状態（ｐｌａｓｍａ  ｆｒｅｅ）とは、遠隔プラズマ領域からの幾らかの移動性要素が処理領域の中へと延在し得るが、ウエハレベルのプラズマは、諸工程の間に形成され得ないことを意味する。
【００３６】
［００４０］フッ素含有前駆体は、実施形態では三フッ化窒素であり得る。その他のフッ素供給源を使用して、三フッ化窒素を補強又は置換することができる。概して、フッ素含有前駆体をプラズマ領域の中に流すことができる。当該フッ素含有前駆体には、フッ化炭素、原子状フッ素、二原子フッ素、ハロゲン間フッ化物（三フッ化臭素又は三フッ化塩素）、三フッ化窒素、六フッ化硫黄、或いは二フッ化キセノンなどのような１つ又は複数のフッ素含有材料が含まれ得る。幾つかの実施形態では、フッ素含有前駆体は、プラズマ流出物内で、より寿命の長い励起中性フッ素種を生成し得る三フッ化窒素であってもよい。１つ又は複数の追加の前駆体は、フッ素含有前駆体と共に流されてもよく、キャリアガスとして使用されるか、又は処理チャンバに別個に供給されてもよい。追加の前駆体には、アルゴン、ヘリウム、ネオン、キセノン、又はフッ素含有材料の分離、エッチング液形成、又は流量特徴を補助するように構成されたその他の何らかの材料が含まれ得る。追加の前駆体の流量は、実施形態では、三フッ化窒素の流量よりも２倍、３倍、４倍、又は５倍である場合があり、これにより、シリコンゲルマニウムのエッチング選択性が広がり得る。
【００３７】
［００４１］プラズマから形成されたプラズマ流出物は、チャンバ内に流れるか、又は、チャンバを通して流れる場合があり、工程４１０では、触媒材料に接触するか、又は触媒材料を通過するように仕向けられる。触媒材料は、実施形態では、１つ又は複数のチャンバ構成要素上に含まれ得、プラズマ形成に対して位置付けされ得る。例えば、触媒材料は、イオンサプレッサ又はシャワーヘッド（イオンサプレッサ２２３及びシャワーヘッド２２５など）に関連付けられ得る。触媒材料が、構成要素上にコーティングされるか、インサートとして組み込まれてもよく、或いは、構成要素が少なくとも部分的に触媒材料から形成されてもよい。非限定的な実施例として、幾つかの実施形態では、触媒材料は、構成要素の１つ又は複数の表面上にコーティングされてもよい。シャワーヘッド又はイオンサプレッサについては、触媒材料は、構成要素の上流側又は構成要素全体にコーティングされてもよい。
【００３８】
［００４２］触媒材料は、特に構成要素の開孔を通して形成され得る。これらの開孔は、高表面積をもたらすことができ、粒子は、構成要素を通って前進する前に、何度か開孔の側壁と衝突又は相互作用し得る。これは、触媒変換が生じる十分な機会をもたらし得る。さらに、処理チャンバの他の構成要素は、触媒材料でコーティングされてもよく、又は触媒材料を含んでもよい。例えば、プラズマ流出物がＲＰＳユニット内で形成される際に、触媒材料がチャンバの１つ又は複数の構成要素に含まれ得る。例えば、注入口アセンブリ２０５の供給チューブは、触媒材料で覆われてもよい。さらに、ブロッカプレート２０３、フェースプレート２１７、イオンサプレッサ２２３、又はシャワーヘッド２２５の開口側壁を含む任意の表面は、触媒材料でコーティングされるか、又は触媒材料と結合されてもよい。
【００３９】
［００４３］工程４１５では、プラズマ流出物内のフッ素ラジカルの数量又は濃度を減少させるために触媒変換が起こり得る。触媒材料は、フッ素原子を、分子毎に少なくとも２つのフッ素原子を含む追加の材料に変換することを促進することができる。例えば、三フッ化窒素が例示的なフッ素含有前駆体として使用される場合、プラズマ流出物は、ＮＦ＊、ＮＦ２＊、及びＦ＊を含む材料の組み合わせを含み得る。フッ素ラジカルは、基板上で露出したシリコン及び窒化ケイ素材料をエッチングすることができ、これにより、ゲルマニウム又はＳｉＧｅのエッチングの選択性が減少し得る。絶えず縮小していくデバイス上の限界寸法が益々減少していく中で、ゲルマニウムをエッチングする間、他の材料を維持するために、１０、５０、又はさらに１００の選択性でも十分ではない場合がある。
【００４０】
［００４４］触媒材料は、フッ素ラジカルを代替的なエッチャント材料へ変換することを促進することができる。この代替的なエッチャント材料は、例えば、Ｆ２、Ｎ２Ｆ４、或いは複数の結合フッ素原子を有するか、又はラジカル成分が減少した若しくは消滅したその他の組み合わせである。これらのＦ２などのエッチング液は、シリコン、窒化物、酸化物、及び例えばゲルマニウム濃度が低下したその他のシリコンゲルマニウムに対して、好ましくは、ゲルマニウム又はシリコンゲルマニウムをエッチングし得る。一旦、触媒変換又はフッ素ラジカルの減少が起きると、工程４２０では、修正されたプラズマ流出物は、基板が収容され得る処理領域に供給され得る。その後、工程４２５でゲルマニウム含有材料がエッチングされ得る。フッ素ラジカル種の濃度を実質的に減らすことにより、本技術は、従来の技術に対して向上したエッチング選択性をもたらすことができる。例えば、本技術では、実施形態において、約１００：１以上、約２００：１以上、約３００：１以上、約４００：１以上、約５００：１以上、約６００：１以上、約７００：１以上、約８００：１以上、約９００：１以上、又は最大１０００：１以上の選択性で、シリコン、窒化ケイ素、又はゲルマニウム濃度がより低いシリコンゲルマニウムに対して、シリコンゲルマニウム又はゲルマニウムがエッチングされ得る。
【００４１】
［００４５］本技術では、ゲルマニウム濃度がより低い第２のシリコンゲルマニウムに対して、第１のシリコンゲルマニウムがエッチングされ得る。概して、Ｓｉ（１−Ｘ）ＧｅＸは、Ｓｉ（１−Ｙ）ＧｅＹより迅速にエッチングされ得るが、それは、Ｘ＞Ｙのすべての場合において、膜がシリコンを含む、Ｙがゼロである場合から、膜がゲルマニウムを含む、Ｘが１である場合までに当てはまる。Ｓｉ（１−Ｘ）ＧｅＸは、第１のエッチング速度でエッチングを行うことができ、Ｓｉ（１−Ｙ）ＧｅＹは、第２のエッチング速度でエッチングを行うことができる。実施形態に応じて、第１のエッチング速度は、第２のエッチング速度より大きい場合がある。２つの材料間のゲルマニウム濃度の違いに応じて、実施形態では、第１のエッチング速度は、第２のエッチング速度を１０倍、２０倍、５０倍、１００倍、３００倍、５００倍又はそれ以上越え得る。
【００４２】
［００４６］触媒材料は、触媒面を設けることで知られている任意の数の材料であり得るか、又はそれらを含み得る。例えば、触媒材料は、様々な濃度のニッケル、コバルト、バナジウム、ニオブ、タンタル、クロム、マンガン、レニウム、鉄、ルテニウム、オスミウム、パラジウム、プラチナ、ロジウム、イリジウム、並びにこれらの任意の物質の酸化物、或いは、その他の周知の触媒物質であるか、又はこれらを含み得る。
【００４３】
［００４７］温度及び圧力は、本技術の触媒活性及び選択性の両方に影響を与え得る。例えば、十分な触媒活性を確保するために、触媒材料が配置されたデバイスの温度は、実施形態では、約５０℃以上であり得る。約５０℃以上未満の温度では、フッ素ラジカルが十分に変換され得ず、エッチング処理の選択性が減少又は実質的に減少し得る。さらに、温度は、約６０℃以上、約６５℃以上、約７０℃以上、約７５℃以上、約８０℃以上、約８５℃以上、約９０℃以上、約９５℃以上、約１００℃以上、約１０５℃以上、約１１０℃以上、約１１５℃以上、約１２０℃以上、約１２５℃以上、約１３０℃以上、約１３５℃以上、約１４０℃以上、約１４５℃以上、約１５０℃以上、又はさらにそれよりも高くてもよい。
【００４４】
［００４８］本プラズマ技術によって生成された二原子フッ素は、有益には、ゲルマニウム含有材料をエッチングすることができる。しかしながら、二原子フッ素は、チャンバ環境内で分離しやすい場合があり、処理の選択性を減少させる恐れがある。したがって、幾つかの実施形態では、フッ素の分離を制限し、エッチング選択性を十分に維持するために、温度は、約２００℃以下、約１８０℃以下、約１７０℃以下、約１６０℃以下、約１５０℃以下、約１４０℃以下、約１３０℃以下、約１２０℃以下、又はそれより低くてもよい。
【００４５】
［００４９］基板の温度もエッチングの選択性に影響を与える場合がある。触媒温度の上昇はエッチング液の生成にとって有益であり得るが、このような温度は、エッチング液が基板に供給される際に処理の選択性を減少させる場合がある。したがって、方法４００の間、基板は、実施形態では、約５０℃以下に維持されてもよく、約４５℃以下、約４０℃以下、約３５℃以下、約３０℃以下、約２５℃以下、約２０℃以下、約１５℃以下、約１０℃以下、約５℃以下、約０℃以下、約−５℃以下、又はそれより低く維持されてもよい。
【００４６】
［００５０］処理チャンバ内の圧力は、エッチング液形成及び工程の選択性にも影響を与え得る。幾つかの実施形態では、圧力は、約１Ｔｏｒｒ以上であってもよく、約２Ｔｏｒｒ以上、約３Ｔｏｒｒ以上、約５Ｔｏｒｒ以上、約１０Ｔｏｒｒ以上、約１５Ｔｏｒｒ以上、約２０Ｔｏｒｒ以上、約２５Ｔｏｒｒ以上、約３０Ｔｏｒｒ以上、約３５Ｔｏｒｒ以上、約４０Ｔｏｒｒ以上、約４５Ｔｏｒｒ以上、約５０Ｔｏｒｒ以上、又はそれより高くてもよい。より高い圧力は、プラズマ流出物種の衝突又は相互作用を促進することができ、実施形態では、チャンバ内の圧力は、約２Ｔｏｒｒ又は約３Ｔｏｒｒを越える圧力に維持され得る。しかしながら、圧力は、分圧が上昇する際にさらに二原子フッ素の分離に影響を与える場合があり、さらに衝突が増えて、形成されたエッチャント種に損傷が生じる場合がある。エッチャント分子が分離する際に、フッ素ラジカル流出物の再生成に起因して、選択性が減少し得る。したがって、上述の選択性を維持するために、圧力は、約５０Ｔｏｒｒ以下、約４０Ｔｏｒｒ以下、約３０Ｔｏｒｒ以下、又は約２０Ｔｏｒｒ以下に維持され得る。
【００４７】
［００５１］上述の圧力及び温度状況で工程を実行することにより、本技術は、好ましくはゲルマニウム含有材料を除去するエッチャント種を生成することができる。これらの工程は、従来技術を越えるようなゲルマニウム含有材料の除去率及び選択性をもたらすことができる。
【００４８】
［００５２］上記の記載では、説明を目的として、本技術の様々な実施形態の理解を促すために、数々の詳細が提示されている。しかしながら、当業者には、これらの詳細のうちの一部がなくても、或いは、追加の詳細があれば、特定の実施形態を実施することができることは明らかであろう。
【００４９】
［００５３］幾つかの実施形態を開示したが、当業者は、実施形態の精神から逸脱することなく、様々な修正例、代替構造物、及び均等物を使用できることを認識されよう。さらに、幾つかの周知の処理及び要素は、本技術を不必要に不明瞭にすることを避けるために説明されていない。したがって、上記の説明は、本技術の範囲を限定するものと見なすべきではない。さらに、方法又は処理は、連続的又は段階的に説明され得るが、工程は、同時に行われてもよく、又は、記載よりも異なる順序で行われてもよいことを理解するべきである。
【００５０】
［００５４］値の範囲が提供されている場合、文脈上そうでないと明示されていない限り、当然ながら、その範囲の上限値と下限値との間の各介在値は、下限値の最も小さい単位まで具体的に開示されている。記載された範囲の任意の記載値又は記載されていない介在値の間の任意の小さい範囲、そしてその記載範囲のその他の任意の記載された値又は介在する値も含まれる。これら小さい範囲の上限値及び下限値は、その範囲に個々に含まれ、又はその範囲から除外される場合があり、小さい範囲に限界値のいずれかが含まれる、どちらも含まれない、又は両方が含まれる各範囲もこの技術に含まれ、記載された範囲において任意に具体的に除外された限界値に依存する。記載された範囲に限界値の片方又は両方が含まれる場合、これらの含有限界値のいずれか又は両方を除外する範囲も含まれる。
【００５１】
［００５５］本明細書及び特許請求の範囲で使用される単数形「ａ」、「ａｎ」、及び「ｔｈｅ」は、文脈が他のことを明らかに示していない限り、複数の参照対象を含む。したがって、例えば、「ある前駆体（ａ  ｐｒｅｃｕｒｓｏｒ）」への言及は、複数のこのような前駆体を含み、「その層（ｔｈｅ  ｌａｙｅｒ）」への言及は、当業者に知られている１つ又は複数の層及びその均等物への言及を含み、その他の形にも同様のことが当てはまる。
【００５２】
［００５６］さらに、「備える（ｃｏｍｐｒｉｓｅ（ｓ））」、「備えている（ｃｏｍｐｒｉｓｉｎｇ）」、「含有する（ｃｏｎｔａｉｎ（ｓ））」、「含有している（ｃｏｎｔａｉｎｉｎｇ）」、「含む（ｉｎｃｌｕｄｅ（ｓ））」、及び「含んでいる（ｉｎｃｌｕｄｉｎｇ）」という用語は、本明細書及び特許請求の範囲で使用された場合、記載された特徴、整数、構成要素、又はステップの存在を特定することを意図しているが、１つ又は複数のその他の特徴、整数、構成要素、工程、動作、又はグループの存在又は追加を除外するものではない。
【図１】
2019062187.tif 000003
【図２Ａ】
2019062187.tif 000004
【図２Ｂ】
2019062187.tif 000005
【図３】
2019062187.tif 000006
【図４】
2019062187.tif 000007
【外国語明細書】
2019062187000001.pdf
2019062187000002.pdf
2019062187000003.pdf
2019062187000004.pdf